(57)【要約】  デラミネーションが抑制されたペットボトル用プリフォーム及び該プリフォームの製造方法を提供する。  プリフォームの外表面上にポリエステル系ウレタン樹脂を含むアンカー層を形成させる。
2019216429.tif 000002
【特許請求の範囲】
【請求項１】
プラスチックボトルの開口となる口部と、円筒状胴部と、該円筒状胴部を閉塞する底部とからなるプラスチックボトル用プリフォームであって、該プリフォームの外表面上にポリエステル系ウレタン樹脂を含むアンカー層が形成された塗膜を有することを特徴とするプリフォーム。
【請求項２】
前記アンカー層の上に、ポリビニルアルコール（ＰＶＡ）を含むバリア層が形成されることを特徴とする、請求項１に記載のプリフォーム。
【請求項３】
前記バリア層にレベリング剤がさらに含まれることを特徴とする、請求項２に記載のプリフォーム。
【請求項４】
前記バリア層の上に、ポリビニルブチラール（ＰＶＢ）を含む保護層が形成されることを特徴とする、請求項２又は３に記載のプリフォーム。
【請求項５】
前記ポリエステル系ウレタン樹脂が、約６５℃〜約９０℃未満のガラス転移温度（Ｔｇ）を有することを特徴とする、請求項１〜４のいずれか１項に記載のプリフォーム。
【請求項６】
前記ポリエステル系ウレタン樹脂が、約８０℃〜約８５℃のガラス転移温度（Ｔｇ）を有することを特徴とする、請求項１〜５のいずれか１項に記載のプリフォーム。
【請求項７】
プラスチックボトルの開口となる口部と、円筒状胴部と、該円筒状胴部を閉塞する底部とからなるプラスチックボトルであって、該プリフォームの外表面上にポリエステル系ウレタン樹脂を含むアンカー層が形成された塗膜を有することを特徴とするプラスチックボトル。
【請求項８】
前記アンカー層の上に、ポリビニルアルコール（ＰＶＡ）を含むバリア層が形成されることを特徴とする、請求項７に記載のプラスチックボトル。
【請求項９】
前記バリア層にレベリング剤がさらに含まれることを特徴とする、請求項８に記載のプラスチックボトル。
【請求項１０】
前記バリア層の上に、ポリビニルブチラール（ＰＶＢ）を含む保護層が形成されることを特徴とする、請求項８又は９に記載のプラスチックボトル。
【請求項１１】
前記ポリエステル系ウレタン樹脂が、約６５℃〜約９０℃未満のガラス転移温度（Ｔｇ）を有することを特徴とする、請求項７〜１０のいずれか１項に記載のプラスチックボトル。
【請求項１２】
前記ポリエステル系ウレタン樹脂が、約８０℃〜約８５℃のガラス転移温度（Ｔｇ）を有することを特徴とする、請求項７〜１１のいずれか１項に記載のプラスチックボトル。
【請求項１３】
プラスチックボトル用プリフォームの製造方法であって、
プラスチックボトルの開口となる口部と、円筒状胴部と、該円筒状胴部を閉塞する底部とからなるプリフォームを用意する工程、及び
前記プリフォームの外表面にポリエステル系ウレタン樹脂を含むアンカーコート剤をコーティングし、これを乾燥させてアンカー層を形成させる工程
を含むことを特徴とする方法。
【請求項１４】
前記アンカー層の上に、ポリビニルアルコール（ＰＶＡ）溶液をコーティングし、これを乾燥させてバリア層を形成させる工程をさらに含む、請求項１３に記載の方法。
【請求項１５】
前記ＰＶＡ溶液がレベリング剤を含むことを特徴とする、請求項１４に記載の方法。
【請求項１６】
前記バリア層の上に、ポリビニルブチラール（ＰＶＢ）溶液をコーティングし、これを乾燥させて保護層を形成させる工程をさらに含む、請求項１４又は１５に記載の方法。
【請求項１７】
前記ポリエステル系ウレタン樹脂が、約６５℃〜約９０℃未満のガラス転移温度（Ｔｇ）を有することを特徴とする、請求項１３〜１６のいずれか１項に記載の方法。
【請求項１８】
前記ポリエステル系ウレタン樹脂が、約８０℃〜約８５℃のガラス転移温度（Ｔｇ）を有することを特徴とする、請求項１３〜１７のいずれか１項に記載の方法。
【請求項１９】
請求項１３〜１８のいずれか１項に記載の方法によって製造されたプラスチックボトル用プリフォームをブロー成形する工程を含む、プラスチックボトルの製造方法。
【発明の詳細な説明】
【技術分野】
【０００１】
本発明は、デラミネーションが抑制されたプラスチックボトル用プリフォーム及びその製造方法に関する。
【背景技術】
【０００２】
今日、飲料や食品（以下、飲料等という。）用のポリエチレンレテレフタレート製のプラスチック容器（以下、ＰＥＴボトルともいう。）は広く使用されており、該ＰＥＴホトルは、プリフォームの形態でボトラーに供給され、ブロー成形により製造されている。【０００３】
かかるＰＥＴボトルの表面にバリアコーティングを適用して、ガス、特に、酸素や二酸化炭素の容器内外への透過を減少させ、それによりボトル内部に充填された飲料等の保存寿命を改善することは公知である。【０００４】
例えば、以下の特許文献１には、ＰＥＴボトル上のガスバリアとしてポリビニルアルコール（以下、ＰＶＡと略する。）を使用し、ポリビニルブチラール（以下、ＰＶＢと略する。）を含む追加的なトップコートを用いてバリアコーティングの耐水性を改善することが開示されている。かかる多層コーティングは、酸素及び二酸化炭素に対する良好なバリア性能、引掻耐性を示し、且つ、該バリアコーティングは水溶性であるために、該トップコートを機械的に破壊した後にリサイクル可能である。【０００５】
ソフトドリンクのために使用されるＰＥＴボトルは、一般に、いわゆるプリフォームから、射出延伸ブロー成形によって製造されている。一般に、かかるブロー法において、プリフォームは元の体積の１０倍よりも大きく膨張される結果、プリフォームの表面上に層状化されたコーティングは著しく薄くなる。したがって、最終的に得られるバリアコーティングの機械的及び化学的安定性が重要となる。【０００６】
したがって、バリアコーティング適用前に、プリフォームの表面を化学的又は物理的に前処理することも重要であり、基材を、バリアコーティング前に、プラズマ、コロナ又は電子線、火炎、塩素、フッ素、化学エッチング等により前処理することも知られている。【０００７】
また、消費者及び製造業者は、ＰＥＴボトルに充填された飲料等の貯蔵寿命を、ＰＥＴボトルの厚さや組成を変えることなく、引き延ばしたいと要望している。【０００８】
かかる従来技術の状況下、以下の特許文献２には、ＰＥＴ及びポリプロピレン（以下、ＰＰという。）容器の表面にＰＶＢ、ＰＶＡ、及びＰＶＢを順番にコーティングすることにより、ブロー成形に耐える機械的及び化学的に安定したバリアコーティングをプリフォーム表面上に形成することが提案されている。【０００９】
さらに、以下の特許文献３には、プリフォームの筒状胴部を水平に回転させながら、該筒状胴部にＰＶＡコーティングを形成させ、次いで、その上にＰＶＢコーティングを形成させることが提案されており、以下の特許文献４には、所定のポリビニルアセタール系樹脂からなる層が積層されたガスバリアコーティング樹脂積層体をＰＥＴボトル上に積層することが提案されている。【００１０】
しかしながら、プリフォームコーティング技術においては、中身が炭酸の場合、経時変化による中味液中の炭酸ガスが外に抜けようとする力が働くために、ボトルの外面のコーティング膜（バリア／トップコート）が剥離する（デラミネーション）という問題が依然として存在する。
【先行技術文献】
【特許文献】
【００１１】
【特許文献１】国際公開第０３／０３７９６９号
【特許文献２】特開２０１２−２５０７７１号公報
【特許文献３】特開２０１４−１５１６３２号公報
【特許文献４】特開２０１４−１５１６３１号公報
【特許文献５】特開２０１７−６５１４９号公報
【特許文献６】特開２０１７−６４６４０号公報
【発明の概要】
【発明が解決しようとする課題】
【００１２】
本発明が解決しようとする課題は、デラミネーションが抑制されたペットボトル用プリフォーム及び該プリフォームの製造方法を提供することである。
【課題を解決するための手段】
【００１３】
本発明者らは、かかる課題を解決すべく鋭意検討し実験を重ねた結果、プリフォームの外表面とバリア膜の間に、アンカーコート剤としてポリエステル系ウレタン樹脂を挿入することで、デラミネーションの発生を有意に抑制することができることを見出し、本発明を完成した。【００１４】
すなわち、本発明は以下のとおりのものである。
［１］  プラスチックボトルの開口となる口部と、円筒状胴部と、該円筒状胴部を閉塞する底部とからなるプラスチックボトル用プリフォームであって、該プリフォームの外表面上にポリエステル系ウレタン樹脂を含むアンカー層が形成された塗膜を有することを特徴とするプリフォーム。
［２］  前記アンカー層の上に、ポリビニルアルコール（ＰＶＡ）を含むバリア層が形成されることを特徴とする、１に記載のプリフォーム。
［３］  前記バリア層の上に、ポリビニルブチラール（ＰＶＢ）を含む保護層が形成されることを特徴とする、２に記載のプリフォーム。
［４］  前記ポリエステル系ウレタン樹脂が、約６５℃〜約９０℃未満のガラス転移温度（Ｔｇ）を有することを特徴とする、１〜３のいずれかに記載のプリフォーム。
［５］  前記ポリエステル系ウレタン樹脂が、約８０℃〜約８５℃のガラス転移温度（Ｔｇ）を有することを特徴とする、１〜４のいずれかに記載のプリフォーム。
［６］  プラスチックボトルの開口となる口部と、円筒状胴部と、該円筒状胴部を閉塞する底部とからなるプラスチックボトルであって、該プリフォームの外表面上にポリエステル系ウレタン樹脂を含むアンカー層が形成された塗膜を有することを特徴とするプラスチックボトル。
［７］  前記アンカー層の上に、ポリビニルアルコール（ＰＶＡ）を含むバリア層が形成されることを特徴とする、６に記載のプラスチックボトル。
［８］  前記バリア層の上に、ポリビニルブチラール（ＰＶＢ）を含む保護層が形成されることを特徴とする、７に記載のプラスチックボトル。
［９］  前記ポリエステル系ウレタン樹脂が、約６５℃〜約９０℃未満のガラス転移温度（Ｔｇ）を有することを特徴とする、６〜８のいずれかに記載のプラスチックボトル。
［１０］  前記ポリエステル系ウレタン樹脂が、約８０℃〜約８５℃のガラス転移温度（Ｔｇ）を有することを特徴とする、６〜９のいずれかに記載のプラスチックボトル。
［１１］  プラスチックボトル用プリフォームの製造方法であって、
プラスチックボトルの開口となる口部と、円筒状胴部と、該円筒状胴部を閉塞する底部とからなるプリフォームを用意する工程、及び
前記プリフォームの外表面にポリエステル系ウレタン樹脂を含むアンカーコート剤をコーティングし、これを乾燥させてアンカー層を形成させる工程
を含むことを特徴とする方法。
［１２］  前記アンカー層の上に、ポリビニルアルコール（ＰＶＡ）溶液をコーティングし、これを乾燥させてバリア層を形成させる工程をさらに含む、１１に記載の方法。
［１３］  前記バリア層の上に、ポリビニルブチラール（ＰＶＢ）溶液をコーティングし、これを乾燥させて保護層を形成させる工程をさらに含む、１２に記載の方法。
［１４］  前記ポリエステル系ウレタン樹脂が、約６５℃〜約９０℃未満のガラス転移温度（Ｔｇ）を有することを特徴とする、１１〜１３のいずれかに記載の方法。
［１５］  前記ポリエステル系ウレタン樹脂が、約８０℃〜約８５℃のガラス転移温度（Ｔｇ）を有することを特徴とする、１１〜１４のいずれかに記載の方法。
［１６］  １１〜１５のいずれかに記載の方法によって製造されたプラスチックボトル用プリフォームをブロー成形する工程を含む、プラスチックボトルの製造方法。
［１７］  １１〜１５のいずれかに記載の方法によって製造されたプラスチックボトル用プリフォーム。
［１８］  １６に記載の方法によって製造されたプラスチックボトル。
【発明の効果】
【００１５】
本発明により、デラミネーションの発生が抑制された、プラスチックボトル用プリフォーム、及び該プリフォームの製造方法が提供される。
【図面の簡単な説明】
【００１６】
【図１】図１は、本発明のプラスチックボトルの製造方法の概略図である。
【発明を実施するための形態】
【００１７】
本明細書中、用語「プラスチックボトル」とは、ポリエチレンテレフタレート（ＰＥＴ）、ポリプロピレン（ＰＰ）、及びポリエチレン（ＰＥ）製のボトルを包含し、はＰＥＴボトルに限定されない。
【００１８】
本発明の１つの態様において、プラスチックボトルの開口となる口部と、円筒状胴部と、該円筒状胴部を閉塞する底部とからなるプラスチックボトル用プリフォームであって、該プリフォームの外表面上にポリエステル系ウレタン樹脂を含むアンカー層が形成された塗膜を有することを特徴とするプリフォームが提供される。
【００１９】
本発明に係るプリフォームにおいては、アンカー層の上に、ポリビニルアルコール（ＰＶＡ）を含むバリア層が形成され、さらに、バリア層の上に、ポリビニルブチラール（ＰＶＢ）を含む保護層が形成されることが好ましい。
【００２０】
ポリエステル系ウレタン樹脂は、ポリエステルポリオールとポリイソシアネートとを、必要に応じて低分子のジオール、ジアミンなどの存在下に反応して製造される。本発明において用いられるポリエステル系ウレタン樹脂は、典型的には、約６５℃〜約９０℃未満のガラス転移温度（Ｔｇ）、好適には、約８０℃〜約８５℃のガラス転移温度（Ｔｇ）を有する。本発明において用いられるポリエステル系ウレタン樹脂は、水分散性であることが好ましい。このようなポリエステル系ウレタン樹脂としては、例えば、タケラック（登録商標）Ｗ−５０３０（三井化学株式会社）、ＷＳ−５０００（三井化学株式会社）、ＷＳ−５９８４（三井化学株式会社）が挙げられる。
【００２１】
ＰＶＡは、基材のガス透過性（特に、Ｏ2及びＣＯ2）を著しく低下させ、それにより、梱包された食品、ソフトドリンク又はビール等の飲料等の保存寿命を改善することができる。しかしながら、ＰＶＡのみからなるコーティングの使用は、その吸湿性ゆえに制限される。そのため、ポリビニルアセタール、例えば、ＰＶＢが、ＰＶＡ層（バリア層）のためのトップコーティング（保護層）として適していることが見出され、用いられている。ＰＶＡポリマーとＰＶＢポリマーは、以下の化学式：
【化１】
2019216429.tif 000003
【化２】
2019216429.tif 000004
に示すように、類似したポリマー主鎖を有し、且つ、広範な混合物中で相容性である。
【００２２】
本発明のさらなる態様において、プラスチックボトル用プリフォームの製造方法であって、プラスチックボトルの開口となる口部と、円筒状胴部と、該円筒状胴部を閉塞する底部とからなるプリフォームを用意する工程、及び前記プリフォームの外表面にポリエステル系ウレタン樹脂を含むアンカーコート剤をコーティングし、これを乾燥させてアンカー層を形成させる工程を含むことを特徴とする方法が提供される。
【００２３】
本発明に係る方法は、好ましくは、アンカー層の上に、ＰＶＡ溶液をコーティングし、これを乾燥させてバリア層を形成させる工程、及びバリア層の上に、ＰＶＢ溶液をコーティングし、これを乾燥させて保護層を形成させる工程をさらに含む。
【００２４】
上記方法は、本発明に係るプリフォームの製法であり、上述のアンカーコート剤、ＰＶＡ及びＰＶＢが使用される。
ＰＶＡ溶液の調製に使用できる溶媒としては、例えば、水、メタノール、エタノール、ＩＰＡ、ＭＥＫ、アセトン、エチレングリコール、トリエチレングリコール、グリセリン、アセトアミド、ジメチルアミド、ジメチルアセトアミド、ジメチルスルホキシド、シクロヘキサノン、テトラヒドロフラン、ＤＭＳＯ、ピリジン、及び／又はこれらの組み合わせが挙げられる。
ＰＶＢ溶液の調製に使用できる溶媒としては、例えば、メタノール、エタノール、ｎ−プロパノール、ＩＰＡ、ｎ−ブタノール、オクタノール、メチルセロソルブ、エチルセロソルブ、ブチルセロソルブ、アセトン、ＭＥＫ、ＭＩＢＫ，シクロヘキサノン、イソホロン、Ｎ，Ｎ−ジメチルアセトアミド、Ｎ，Ｎ−ジメチルホルムアミド、Ｎ−メチル−２−ピロリドン、酢酸メチル、酢酸エチル、酢酸イソプロピル、酢酸−ｎ−ブチル、エチルエーテル、ジオキサン、テトラヒドロフラン、トルエン、キシレン、ピリジン、ジメチルスルホキシド、酢酸、テルピネオール、ブチルカルビトール、ブチルカルビトールアセテート、及び／又はこれらの組み合わせが挙げられる。
溶液中のＰＶＡの濃度は、好ましくは、約１〜約３０重量％であり、溶液中のＰＶＢの濃度は、好ましくは、約０．１〜約５０重量％である。
【００２５】
上記各工程におけるコーティングには、例えば、ディッピング（浸漬）方式、ブロー方式、スプレー方式、コーター方式、及び転写方式といった当業界に周知のコーティング方法のほか、スロットダイを用いたディスペンサーコーティング方法を使用することができる。
【００２６】
スロットダイ方式のコーティング方法は、特許文献５及び６に詳しく開示されており、プリフォームを水平方向に保持し、このプリフォームを軸線回りに回転させ、そして、回転しているプリフォームに向かってディスペンサーのスロットからコーティング液を面状に吐出させることによって達成される。このような方式のコーティング方法を用いることにより、プリフォームに形成されるコーティングの膜厚のバラツキを低減すると共に、プリフォームに塗布されたコーティング液に気泡が発生することを抑制することができるが、アンカー層の上にＰＶＡなどのバリア材をコーティングすると、均一に塗布することができないといった問題が生じる。しかしながら、こうした塗布不良は、レベリング剤をバリア材に添加することによって回避することができる。本発明に用いることができるレベリング剤は、シロキサン、シリコーン系樹脂、フッ素系樹脂が好ましい。このようなレベリング剤としては、例えば、ＤＹＮＯＬ−９８０（Air Products社）、ＫＰ−１０４及びＫＰ−１１０（信越シリコーン社）、メガファックＦ−４７７及びＲＳ−７２−Ｋ（ＤＩＣ株式会社）などが挙げられる。
【００２７】
本発明に係るプリフォームの製造方法においては、アンカーコート剤のコーティングに先立って、前記プリフォーム表面をプラズマ、コロナ又は電子線処理することが好ましい。かかる前処理によって、基材へアンカー層の付着を強化することができる。但し、かかる前処理は、任意付加的な工程であり、本発明においては、ほとんどの場合、前処理をしないでも、ひび割れや離層の発生を伴わずに、延伸ブロー成形され得る機械的に安定なコーティングを有するプリフォームを製造することが可能である。
【００２８】
上記各工程における乾燥手段は、各層が形成される限り特に限定されないが、ヒーター及び送風（常温又は熱風）により実施されることが好ましい。コーティング溶液の加熱乾燥時間を短くするためには、溶媒である水及び水酸基の吸収波長に適合した加熱波長をもつ熱源を選択することにより膜の内部からの加熱することが効果的である。この点から、近赤外線〜中赤外線を発生するカーボンヒーターの使用が好ましい。また、膜を冷やさずに蒸発した水を効率良く除去するためには、近赤外線〜中赤外線を発生するカーボンヒーターの使用とともに、遠赤外線ヒーターや送風（常温）又は熱風を吹き付けることを併用してもよい。
上記各工程における乾燥温度は、常温〜８０℃であることが好ましい。１００℃以上では溶液沸騰のおそれがあり、また、８０℃を超えると過加熱により基材が白化したり変形したりするおそれがある。
【００２９】
本発明に係るプリフォームを延伸ブロー成形することにより、プラスチックボトルが製造される。したがって、本発明のさらに別の態様において、発明に係るプラスチックボトル用プリフォームをブロー成形することによって得られるプラスチックボトル及びその製造方法が提供される。
【実施例】
【００３０】
［実施例１：アンカーコート剤によるデラミネーションの抑制］
５００ｍｌ用ＰＥＴボトル用プリフォーム（２４ｇ）の外表面に大気中プラズマ照射表面改質装置（ウエッジ株式会社製、ＰＳ−１２００ＡＷ）にて約３秒間プラズマ照射した後、オーブン中で５０℃に加熱した。その後、プリフォームを各銘柄のアンカーコート剤に１回ディッピングし、５０℃のオーブン中で約３０分乾燥させ、アンカー層を形成させた。乾燥後、プリフォームを５０℃に保ちながら、ＰＶＡ溶液１０％に１回ディッピングし、５０℃のオーブン中で１時間乾燥させた。ＰＶＡ溶液は、加熱装置及び撹拌機を備えたピーカーにＰＶＡ粉末（株式会社クラレ製、エクセバール（登録商標）ＨＲ−３０１０）を入れ、濃度１０重量％となるように常温の水を入れ、撹拌しながら溶液温度９５℃まで加熱し、ＰＶＡが完全に溶解するまで撹拌を継続することにより調製した。上記ＰＶＡ溶液へのディッピング及び乾燥工程を繰り返し、バリア層を形成させた。乾燥後、プリフォームを５０℃に保ちながら、ＰＶＢ溶液を１回ディッピングし、５０℃のオーブン中で３０分乾燥させ、保護層を形成させた。ＰＶＢ溶液は、加熱装置及び撹拌機を備えたピーカーにＰＶＢ粉末（株式会社クラレ製、モビタール（登録商標）Ｂ−３０ＨＨ、ガラス転移温度６３℃）を入れ、濃度５重量％となるように常温のエタノール（９９．５％）を入れ、常温で撹拌しながら、ＰＶＢが完全に溶解するまで撹拌を継続することにより調製した。各層が形成された塗膜を有するプリフォームを延伸ブロー成形機にて、慣用の条件で延伸ブロー成形し、ＰＥＴボトルを製造した。ＰＥＴボトルにクエン酸と重曹を加え、４．２ＧＶの炭酸水を充填した。炭酸水を充填したＰＥＴボトルを２３℃５０％の恒温室内で保管し、デラミネーションの発生の有無を確認した。【００３１】
各アンカーコート剤を用いた場合のバリア材（ＰＶＡ）の塗布性及びデラミ耐日数を以下の表１に示す。ここで、アンカーコート剤として、上述のＷ５０３０やＷＳ５０００の他に、三井化学株式会社製のポリエチレン系ウレタン樹脂である、Ｗ６０１０、Ｗ６０２０、Ｗ６０６１、ＷＰＢ３４１、大阪印刷インキ製造株式会社製のスチロール系樹脂のスチプリ、東洋モートン社製のポリエチレンイミ系樹脂のＡＤ３７３ＭＷ、大日精化学社製のポリプタジエン系樹脂のセイカダイン、互応化学社製のポリエチレン系樹脂のＺ−５６５、Ｚ−７３０、Ｚ−６８７、Ｚ−８８０、ＲＺ−１０５を用いた。
【表１】
2019216429.tif 000005
ポリエステル系ウレタン樹脂で、かつ、Ｔｇが６５℃〜９０℃未満のＷＳ５０００とＷ５０３０とがデラミ耐日数が１ヶ月以上となり、実用に耐えられるものであることを確認した。その中で、Ｗ５０３０がデラミ耐日数６ヶ月となり、長期間コーティング剤が剥れないことを確認した。
【図１】
2019216429.tif 000006
【国際調査報告】
2019216429.tif 000007
2019216429.tif 000008
2019216429.tif 000009
2019216429.tif 000010